(57)【要約】【課題】  拭き取り対象物に応じた様々な拭き取り性を具備する清掃布を提供することにある。【解決手段】    短繊維不織布または抄造シートと、ポリエステル長繊維不織布とが積層一体化してなる２層構造の積層不織布により構成される清掃布であり、短繊維不織布側または抄造シート側を拭き取り対象物に接することによって清拭するものであり、ポリエステル長繊維の横断面形状が、略Ｙ字の下端で上下左右に連結した略Ｙ４形状であり、短繊維不織布および抄造シートは多数の開孔を有しており、積層不織布において、短繊維不織布または抄造シートが有する開孔の個所は、ポリエステル長繊維不織布のみが存在して、開孔の箇所から、ポリエステル長繊維不織布が、短繊維不織布側または抄造シート側に表出している清掃布。【選択図】 図４
2017136154.tif 000002
【特許請求の範囲】
【請求項１】
短繊維不織布または抄造シートと、ポリエステル長繊維不織布とが積層一体化してなる２層構造の積層不織布により構成される清掃布であり、
短繊維不織布側または抄造シート側を拭き取り対象物に接することによって清拭するものであり、
ポリエステル長繊維の横断面形状が、略Ｙ字の下端で上下左右に連結した
2017136154.tif 000004
形状（以下、「略Ｙ４形状」という。）であり、
短繊維不織布および抄造シートは多数の開孔を有しており、
積層不織布において、短繊維不織布または抄造シートが有する開孔の個所は、ポリエステル長繊維不織布のみが存在して、開孔の箇所から、ポリエステル長繊維不織布が、短繊維不織布側または抄造シート側に表出していることを特徴とする清掃布。
【請求項２】
短繊維不織布および抄造シートが有する開孔の面積が、２０ｍｍ２〜２５００ｍｍ２であることを特徴とする請求項１記載の清掃布。
【請求項３】
短繊維不織布および抄造シートが有する開孔の密度が２２５ｃｍ２あたり１個以上、開孔面積率が５％以上であることを特徴とする請求項１または２記載の清掃布。
【請求項４】
短繊維不織布および抄造シートが、コットン繊維、アクリル繊維、レーヨン繊維、ビニロン繊維、熱可塑性繊維の少なくともいずれか１種からなることを特徴とする請求項１〜３のいずれか１項記載の清掃布。
【請求項５】
ポリエステル長繊維が、略Ｙ４形状の各々の略Ｖ字部が低融点ポリエステルよりなり、その他の略＋字部が高融点ポリエステルよりなる複合型ポリエステル長繊維であって、該低融点ポリエステルの熱融着により、該複合型ポリエステル長繊維相互間が係合されてなるポリエステル不織布であることを特徴とする請求項１〜４のいずれか１項記載の清掃布。
【発明の詳細な説明】
【技術分野】
【０００１】
本発明は、清拭性に優れた清掃布に関するものである。
【背景技術】
【０００２】
従来より、不織布は使い捨ての拭き布として使用されている。そして、拭き取る対象物によって、拭き取る側の不織布の構成も様々な構造や形態のものが開発されている。
【０００３】
例えば、特許文献１には、ダストの捕集性と保持性に着目し、スパンボンド不織布の上に短繊維層を積層して一体化したシートであって、圧縮応力と圧縮応力緩和率が特定の範囲とすることにより、床上のクリーニング効果を向上させる技術が開示されている。
【０００４】
しかしながら、この技術によれば、具体的な構成としては、ポリエステル長繊維不織布の上にポリエステル短繊維とポリプロピレン短繊維との混繊させたものを積層して交絡一体化したものであるが、特定の圧縮応力と圧縮応力緩和率を達成するための具体的な手法が記載されておらず、優れた効果を発揮させるためのパラメータを満足する不織布を得るためには、さらなる試行錯誤を要するものである。
【先行技術文献】
【特許文献】
【０００５】
【特許文献１】特開２００７−１５４３７６号公報
【発明の概要】
【発明が解決しようとする課題】
【０００６】
本発明者は、様々な拭き取り対象物に応じた清掃布を容易に提供しうる方法について検討していた。一方、本発明者は、特殊な横断面形状を持つポリエステル不織布を開発した（特開２０１３−７６１６２号公報）。このポリエステル不織布は、ポリエステル長繊維を構成繊維とする不織布であって、該ポリエステル長繊維の横断面形状が、略Ｙ字の下端で上下左右に連結した形状であることを特徴とするポリエステル不織布であり、高剛性であるとともに、断面の凹部にてゴミの捕集性にも優れるという特性を持っている。
【０００７】
そして、この特殊な横断面形状を持つポリエステル不織布の特性を活かしながら、様々な拭き取り性を具備する清掃布が得られないかを検討していたところ、短繊維不織布に任意の孔を設け、その短繊維不織布とポリエステル長繊維で構成されてなるポリエステル不織布であって、前記した特殊な横断面形状を持つポリエステル不織布と積層して一体化したところ短繊維不織布に設けた孔の箇所から、積層したポリエステル不織布が表出し、特殊な横断面形状が有する機能性が付与できることを見出した。本発明はかかる知見に基づくものである。したがって、本発明の課題は、拭き取り対象物に応じた様々な拭き取り性を具備する清掃布を提供することにある。
【課題を解決するための手段】
【０００８】
本発明は、上記課題を達成するものであって、
短繊維不織布または抄造シートと、ポリエステル長繊維不織布とが積層一体化してなる２層構造の積層不織布により構成される清掃布であり、
短繊維不織布側または抄造シート側を拭き取り対象物に接することによって清拭するものであり、
ポリエステル長繊維の横断面形状が、略Ｙ字の下端で上下左右に連結した
2017136154.tif 000003
形状（以下、「略Ｙ４形状」という。）であり、
短繊維不織布および抄造シートは多数の開孔を有しており、
積層不織布において、短繊維不織布または抄造シートが有する開孔の個所は、ポリエステル長繊維不織布のみが存在して、開孔の箇所から、ポリエステル長繊維不織布が、短繊維不織布側または抄造シート側に表出していることを特徴とする清掃布を要旨とする。
【０００９】
以下、本発明について、詳細に説明する。
【００１０】
本発明の清掃布は、任意の多数の孔が設けられた短繊維不織布または抄造シート（以下、「短繊維不織布または抄造シート」あるいは「短繊維不織布および抄造シート」のことを、「短繊維不織布等」と略記することもある。）と略Ｙ４形状からなるポリエステル長繊維不織布とが積層一体化した２層構造の積層不織布により構成される。そして、短繊維不織布等の孔が設けられた箇所においては、ポリエステル長繊維不織布のみが存在し、開孔の箇所から、ポリエステル長繊維不織布が、短繊維不織布等側に表出することとなる。したがって、短繊維不織布等に設けた孔の箇所には、異なる形態であり、また異なる素材から構成されるポリエステル長繊維不織布が表出し、短繊維不織布等に設ける孔の形状や孔の配置を任意に選択することにより、ポリエステル長繊維不織布のみが存在し表出する箇所を任意に設定することができる。したがって、２枚の異なる素材が積層してなる布帛でありながら、両素材が表側（短繊維不織布等側）に表出することとなる。そして、本発明の清掃布は、短繊維不織布等側が、拭き取り対象物と接することによって清拭するものであることから、短繊維不織布等とポリエステル長繊維不織布とのそれぞれの素材に応じた汚れの掻き取り性、ダストの捕集性、洗浄剤，研磨剤や塗り液保持性等の機能を発揮するものとなる。
【００１１】
本発明に用いる短繊維不織布等について、説明する。
【００１２】
短繊維不織布としては、乾式不織布であって、高圧水流を施して繊維同士が交絡してなるスパンレース不織布を用いることができる。構成繊維としては、コットン、レーヨンやリヨセル等のセルロース系繊維、ポリエステルやポリオレフィン等の熱可塑性繊維等が挙げられる。コットン、レーヨンやリヨセル等のセルロース系繊維を用いると吸液性が付与できるため、ウェットタイプの清掃布とする場合や、洗浄液の吸液性の観点から好ましく、また、液体の汚れを吸い取り性にも優れるため好ましい。また、短繊維不織布中に熱バインダー繊維を適宜混合させ、ポリエステル長繊維不織布と短繊維不織布との一体化の際に、熱処理を施して熱バインダー繊維を溶融軟化させて熱接着することによって一体化してなる積層不織布を得ることができる。また、短繊維として、１デシテックス未満の極細繊維を用いることにより、細かい塵埃の捕集性を向上させることができる。短繊維の繊維長は、不織布を得る際の高圧水流による交絡性を考慮して、１０〜７０ｍｍ程度がよい。水流交絡不織布の目付は特に限定されず、所望により適宜選択すればよいが、１５〜１００ｇ／ｍ２程度がよい。
【００１３】
また、乾式不織布として、構成繊維同士が熱接着してなるサーマルボンド不織布を用いることもできる。サーマルボンド不織布は、繊維間空隙が大きく、一般的に嵩高な不織布である。構成繊維は、ポリエステル系繊維、ポリオレフィン系繊維、ポリアミド系繊維等の熱可塑性合成繊維を用いる。前記したように、１デシテックス未満の極細繊維を用いることにより、細かい塵埃の捕集性を向上させることができる。繊維長は、不織布の材料となるウェブ形成性を考慮して任意に選択すればよく、１０〜８０ｍｍ程度がよい。サーマルボンド不織布の目付は特に限定されず、所望により適宜選択すればよいが、１５〜１００ｇ／ｍ２程度がよい。
【００１４】
湿式抄造法により得られる抄造シートは、水分散工程で繊維が集束あるいは繊維同士が縺れないで水を主成分とする分散液に分散させて得るものであり、その素材としては、コットン、レーヨンやリヨセル等のセルロース系繊維、ポリエステルやポリオレフィン等の熱可塑性繊維等が挙げられる。例えば、コットン、レーヨンやリヨセル等のセルロース系繊維を用いると吸液性が付与できるため、ウェットタイプの清掃布とする場合や、洗浄液の吸液性の観点から好ましく、また、液体の汚れを吸い取り性にも優れるため好ましい。また、熱バインダー繊維を適宜混合させ、ポリエステル長繊維不織布と抄造シートとの一体化の際に、熱処理を施して熱バインダー繊維を溶融軟化させて熱接着することによって一体化してなる積層不織布を得ることができる。抄造シートの構成繊維として、１デシテックス未満の極細繊維を用いることにより、細かい塵埃の捕集性を向上させることができる。抄造シートを構成する繊維の繊維長は、液中での繊維分散性を考慮して、５〜１５ｍｍ程度がよい。抄造シートの目付は特に限定されず、所望により適宜選択すればよいが、１５〜１２０ｇ／ｍ２程度がよい。
【００１５】
短繊維不織布等は、多数の孔を有する。この多数の孔の個数、大きさ、形状は、目的に応じて任意に設計すればよい。短繊維不織布等が有する孔に応じた箇所が、積層不織布において、後述するポリエステル長繊維不織布のみが存在する箇所となる。孔の形状は、円形、楕円形、正方形や長方形等の四角形、三角形、多角形、星形、数字や文字等も挙げられる。また、孔の個々の面積もまた任意に設計すればよいが、開孔の面積が２０ｍｍ２〜２５００ｍｍ２程度が好ましい。孔の配置や配設密度についても、任意に設定すればよい。例えば、孔がタテヨコいずれの方向にも均等に配置してなるものや、千鳥状に配置してなるものであってもよく、比較的密集して配置している箇所と比較的まばらに散在している箇所とを設けてもよい。孔同士の間隔についても任意であり、例えば３〜５０ｍｍ程度の範囲で適宜選択すればよい。配設密度についても、孔の大きさ等を考慮して適宜設計すればよく、例えば２２５ｃｍ２中に１個以上とし、開孔面積率は５％以上がよい。孔を設ける方法としては、例えば、打ち抜き加工によって任意の個所に任意の形状を打ち抜くことで設けるとよい。
【００１６】
次に本発明において用いるポリエステル長繊維について説明する。ポリエステル長繊維不織布は、構成繊維であるポリエステル長繊維の横断面形状が、略Ｙ字の下端で上下左右に連結した略Ｙ４形状である。
【００１７】
このポリエステル長繊維は、その横断面形状に特徴を有するものであり、略Ｙ４形状とは、図１に示すような略Ｙ字を四個持つものである。そして、略Ｙ字の下端１で上下左右に連結して、図２に示すような略Ｙ４形状となっている。この略Ｙ４形状は、四個の凹部２と八個の凸部３と四個の小凹部４とを有している。このように多数の凹部２、多数の小凹部４、多数の凸部３を持っており、嵩高性に優れている。また、四個の凹部２の箇所に塵埃が捕捉されやすく、塵埃除去性に優れている。そして、中央の略＋字部５と、略＋字部５の各先端に連結された四個の略Ｖ字部６により、高剛性となっている。すなわち、六角形やＹ字等の単なる異形ではなく、剛性の高い略＋字部５と略Ｖ字部６の組み合わせによって、より高剛性となるのである。かかるポリエステル長繊維を集積して、高剛性のポリエステル不織布を準備する。特に、ポリエステル長繊維相互間を熱融着することにより結合して、嵩高で且つ高剛性のポリエステル不織布を準備することができる。
【００１８】
ポリエステル長繊維は、一種類のポリエステルからなるものでもよいが、低融点ポリエステルと高融点ポリエステルとを組み合わせるのが好ましい。すなわち、ポリエステル長繊維の横断面形状の略Ｖ字部６が低融点ポリエステルで形成され、略＋字部５が高融点ポリエステルで形成された複合型するのが好ましい。複合型ポリエステル長繊維を集積した後、低融点ポリエステルを軟化又は溶融させた後、固化させることにより、ポリエステル長繊維相互間が低融点ポリエステルによって熱融着されたポリエステル不織布が得られるからである。また、ポリエステル不織布を構成するポリエステル長繊維の繊度は、１０デシテックス以上であるのが好ましい。繊度が１０デシテックス未満になると、長繊維の剛性が低下する傾向が生じ、ひいてはポリエステル不織布の剛性も低下する傾向が生じる。また、ポリエステル不織布の目付は特に限定されるものではなく、清掃布の使用目的により好ましい目付を選定すればよい。なお、本発明で用いるポリエステル不織布の詳細については、本出願人が開示してなる特開２０１３−７６１８２号公報に詳述されている。
【００１９】
本発明の清掃布は、上記した多数の孔を有する短繊維不織布等と上記ポリエステル長繊維不織布とを積層して一体化してなる２層構造の積層不織布により構成される。
【００２０】
積層一体化する方法としては、特に限定するものではないが、例えば、熱エンボスロール等により熱を付与して、構成繊維の一部を軟化または溶融により固化させて熱接着する方法、短繊維不織布等側からの高圧水流を作用させて層間に存在する繊維同士を交絡させて一体化する交絡方法、高圧水流と同様で、短繊維不織布等側からスチームジェットを作用させて層間に存在する繊維同士を交絡させて一体化する交絡方法、層間にホットメルト接着剤を介在させて、熱処理を施すことにより熱接着一体化させるホットメルト接着方法等が挙げられる。なかでも、ホットメルト接着剤を用いて熱接着により貼り合わせて一体化するホットメルト接着方法が、接着強力や形状安定性等で好ましい。ホットメルト接着剤の形態としては、パウダー状のものや、短繊維状、シート状のもの等が挙げられる。ホットメルト接着剤を用いて接着するにあたっては、短繊維不織布等とポリエステル長繊維不織布との間にホットメルト接着剤を挟み込み、加熱し、また必要に応じて加圧して一体化するとよいが、短繊維不織布等が有する開孔より表出するポリエステル長繊維不織布の表面には、ホットメルト接着剤を存在させないようにする。したがって、例えば、多数の開孔を設ける前の短繊維不織布等の片面に、シート状のホットメルト接着シートを積層し、その後に、多数の開孔を設けて、ホットメルト接着シートが積層された短繊維不織布等を、ホットメルト接着シート側がポリエステル不織布側に接するように重ねて、加熱し、必要に応じて加圧して一体化するとよい。あるいは、短繊維不織布等に多数の開孔を設けた後、パウダー状のホットメルト接着剤を散布し、ホットメルト接着剤側がポリエステル長繊維不織布側となるように、短繊維不織布等とポリエステル長繊維不織布とを積層し、加熱し、必要に応じて加圧して一体化するとよい。
【００２１】
本発明の清掃布は、任意の多数の孔が設けられた短繊維不織布等と特殊な横断面である略Ｙ４形状の長繊維からなる不織布とが積層一体化したものであり、短繊維不織布等に設けた孔の箇所においては、略Ｙ４形状の長繊維からなる不織布のみが存在し表出することとなる。したがって、２枚の異なる素材が積層してなる積層体でありながら、清掃面となる短繊維不織布等側には、異なる２つの素材が表出することとなり、それぞれの素材に応じた機能を発揮する。例えば、短繊維不織布等に吸水性を有するセルロース系繊維を用いることにより、水分等の拭き取り性を向上させることができ、また、ウェット状態で使用するウェットワイパーとしての使用に適したものとなる。また、極細繊維を用いることにより、短繊維ウェブの個所では細かな塵埃を捕集しやすく、清掃布として、大きな汚れやゴミと細かな汚れや塵埃の両者を一枚の布で拭い取ることができる。またさらに、短繊維の素材を適宜選択することによって更なる機能性を付与することができる。清掃面とは反対面に存在する横断面が略Ｙ４形状の長繊維からなる不織布は、剛性に優れ、形態安定性を有するため、清掃時に清掃布が撚れることなく形状を保持し、また、清掃面（短繊維不織布等の面）の開孔の箇所には、この剛性を有する長繊維不織布が表出しているので、こびり付いた汚れの掻き取り性や、比較的大きな汚れやゴミの捕集性に優れる。
【発明の効果】
【００２２】
本発明に係る清掃布は、短繊維不織布または抄造シートと「略Ｙ４形状」という特殊な横断面形状を有する長繊維からなるポリエステル不織布とが積層されたものであり、短繊維不織布または抄造シートに設けた孔の個所は横断面が略Ｙ４形状の長繊維不織布のみが存在する。したがって、本発明の清掃布は、短繊維不織布側または抄造シート側を拭き取り対象物に接して清拭するものであり、清拭面（短繊維不織布面または抄造シート面）は、２枚の異なる素材が、両者ともに表出することとなり、それぞれの形態・素材に応じた様々な拭き取り機能を発揮する。
【実施例】
【００２３】
以下、本発明について、実施例によって具体的に説明する。
実施例１
［短繊維ウェブの準備］
精練・漂白したコットン繊維（繊維長約２５〜３５ｍｍ）を用いて、大和機工株式会社製のサンプルローラーカード機にて目付５０ｇ／ｍ２のコットンウェブを作成した。得られたコットンウェブを１６メッシュのステンレス製粗目織物（経糸および緯糸ともに１６本／２．５４ｃｍ）上に載せ、ノズル径０．１３ｍｍ、水圧８．３ＭＰａの条件で、コットンウェブに高圧水流を施し構成繊維同士を交絡させ、繊維同士が交絡してなるコットンウェブから水分を乾燥除去し、目付５０ｇ／ｍ２の短繊維不織布を得た。
［不織布の片面にホットメルト接着剤層を設ける工程］
上記短繊維不織布の上に融点１１５℃のくもの巣状のホットメルト接着シート（目付２５ｇ／ｍ２）を載せて、その上にテフロン（登録商標）シート（厚み１ｍｍ）を載せて、さらにその上に１７０℃に加熱した表面平滑な金属板を載せることにより、上記不織布全面に５ｇ／ｃｍ２の加重を掛けて加熱し、２分間放置して、ホットメルト接着シートの構成樹脂を溶融させて、短繊維不織布と接着させ、片面にクモの巣状のホットメルト接着剤からなる層を設けた短繊維不織布を得た。
［不織布に孔を設ける工程］
接着層を設けた短繊維不織布にφ１７．５の丸形状の孔を、開孔面積率３０．５％、配設密度１２．５個／１００ｃｍ２で配置するように打ち抜き加工を行い、接着層を有する短繊維不織布に多数の開孔を設けた。
【００２４】
［ポリエステル長繊維不織布の準備］
ジカルボン酸成分としてテレフタル酸（ＴＰＡ）９２ｍｏｌ％及びイソフタール酸（ＩＰＡ）８ｍｏｌ％を用い、ジオール成分としてエチレングリコール（ＥＧ）１００ｍｏｌ％を用いて共重合し、低融点ポリエステル（相対粘度〔ηｒｅｌ〕１．４４、融点２３０℃）を得た。この低融点ポリエステルに、結晶核剤として４．０質量％の酸化チタンを添加して、低融点ポリエステル樹脂を準備した。一方、ジカルボン酸成分としてテレフタル酸（ＴＰＡ）１００ｍｏｌ％とジオール成分としてエチレングリコール（ＥＧ）１００ｍｏｌ％を用いて共重合し、高融点ポリエステル樹脂（ポリエチレンテレフタレート、相対粘度〔ηｒｅｌ〕１．３８、融点２６０℃）を準備した。そして、図３に示したノズル孔を用い、Ｖ字部に低融点ポリエステル樹脂を供給し、＋字部に高融点ポリエステル樹脂を供給して、紡糸温度２８５℃、単孔吐出量８．３３ｇ／分で溶融紡糸した。なお、低融点ポリエステル樹脂の供給量と高融点ポリエステル樹脂の供給量の重量比は、１：２であった。
ノズル孔から排出されたフィラメント群を、２ｍ下のエアーサッカー入口に導入し、複合型ポリエステル長繊維の繊度が１７デシテックスとなるように牽引した。エアーサッカー出口から排出された複合型ポリエステル長繊維群を開繊装置にて開繊した後、移動するネット製コンベア上に集積し、繊維ウェブを得た。この繊維ウェブを、表面温度が２１３℃のエンボスロール（各エンボス凸部先端の面積は０．７ｍｍ2で、ロール全面積に対するエンボス凸部の占める面積率は１５％）とフラットロールからなる熱融着装置に導入し、両ロール間の線圧２９４Ｎ／ｃｍの条件として、複合型ポリエステル長繊維相互間を低融点ポリエステルで熱融着して、目付４０ｇ／ｍ２のポリエステル長繊維不織布を得た。
【００２５】
［清掃布の製造］
ホットメルト接着層を片面に有し、多数の開孔が設けられてなる短繊維不織布にポリエステル長繊維不織布を積層した。積層するにあたっては、ホットメルト接着層が、層間に存在する配置した。積層体の上から全面を覆うように１７０℃に温度管理された表面平滑の金属板を載せ、上記積層体全面に３２ｇ／ｃｍ２の加重を掛けて、２分間熱処理を施し、多数の孔を設けた短繊維不織布とポリエステル長繊維不織布とを一体化させ、本発明の清掃布を得た。
【００２６】
実施例２
実施例１において、短繊維不織布に代えて、下記の抄造シートを用いたこと以外は、実施例１と同様にして、抄造シートとポリエステル長繊維不織布とが積層一体化してなる本発明の製造布を得た。
［抄造シートの準備］
抄造する面積が６２５ｃｍ２のタッピ手漉き装置（抄造装置の容器底部に８０メッシュの金網が設置）内に１２５００ｃｃの水を投入し、その中に準備した繊維懸濁液（水１０００ｃｃに繊維長５ｍｍ、単繊維繊度が３．３ｄｔｅｘのポリエステルのショートカット繊維１．２５ｇ、繊維長５ｍｍのレーヨンのショートカット繊維０．９４ｇ、繊維長５ｍｍの日本エステル製のバインダー繊維（銘柄：４０８０）０．９４ｇをミキサーに投入し２分間撹拌して得た混合液）を投入し、多孔板かき混ぜ器を用いて手動で１分間撹拌した後、抄造装置下部の排水バルブを開けて、３分間水抜きを行った。次いで、容器底部に設置した８０メッシュの金網上に抄造ウェブ原料が載置された積層物を抄造容器から取り出し、１３０℃に設定したヤンキードライヤで３分間乾燥処理を施し、さらにその抄造シートを１５０℃に温度管理された表面平滑の金属板を載せ、上記抄造シート全面に３２ｇ／ｃｍ２の加重を掛けた状態で２分間熱処理して５０ｇ／cｍ２の抄造シートを得た。
【００２７】
得られた実施例１および実施例２の清掃布を１０ｃｍ×１０ｃｍの大きさに裁断し、この清掃布片に水を浸した後、ローラーで絞って保水率２００ｗｔ％のウェット清掃布片とした。この水分を含浸させた清掃布片を用いて、電子レンジ周りの汚れた箇所の上を１０回程度往復させて拭き取ったところ、固くこびり付いていた食べ物や油汚れは、ポリエステル長繊維不織布により掻き取られ、掻き取りにより発生した汚れや水溶性の汚れは短繊維不織布や抄造シートにより拭き取ることにより電子レンジ周りの汚れはきれいに拭い取られており、また、清掃布片に含浸してなる水分が電子レンジ内の拭き取った個所にほぼ残ることなく、拭き跡を残さず、優れた清掃性を発揮した。
【図面の簡単な説明】
【００２８】
【図１】本発明で用いるポリエステル長繊維の横断面形状である略Ｙ４形状の一つの略Ｙ字を示した図である。
【図２】本発明で用いるポリエステル長繊維の横断面形状である略Ｙ４形状を示した図である。
【図３】実施例１で用いたポリエステル不織布を製造するときに用いる紡糸孔の形状を示した図である。
【図４】清掃布であって、一例となる任意の開孔が短繊維不織布等側に付与されてなり、短繊維不織布等側からみた平面概略図および横断面の概略図である。
【符号の説明】
【００２９】
１    ポリエステル長繊維の横断面形状である略Ｙ４形状の一つの略Ｙ字の下端
２    略Ｙ４形状で形成された凹部
３    略Ｙ４形状で形成された凸部
４    略Ｙ４形状で形成された小凹部
５    略Ｙ４形状中の略＋字部
６    略Ｙ４形状中の略Ｖ字部
【図１】
2017136154.tif 000005
【図２】
2017136154.tif 000006
【図３】
2017136154.tif 000007
【図４】
2017136154.tif 000008